【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
ポリマー膜の流体透過性を低減するための組成物であって、前記組成物はポリマーと、１０〜１００ｐｐｈ（ｐａｒｔｓ  ｐｅｒ  ｈｕｎｄｒｅｄ）の鉱物粒子とを含有し、前記鉱物粒子は、粒子サイズが０．０５μｍ〜１μｍの微細鉱物粒子と、粒子サイズが３μｍ〜２０μｍの粗大鉱物粒子とを含有し、前記粗大鉱物粒子に対する前記微細鉱物粒子の重量比は、０．１〜１０の範囲から選択される、組成物。
【請求項２】
前記組成物は２０〜１００ｐｐｈの鉱物粒子を含有する、請求項１に記載の組成物。
【請求項３】
前記組成物は４０〜７０ｐｐｈの鉱物粒子を含有する、請求項２に記載の組成物。
【請求項４】
前記組成物は５０〜６０ｐｐｈの鉱物粒子を含有する、請求項３に記載の組成物。
【請求項５】
前記重量比は０．２〜１０の範囲から選択される、請求項１に記載の組成物。
【請求項６】
前記重量比は０．２〜５の範囲から選択される、請求項５に記載の組成物。
【請求項７】
前記重量比は１〜５の範囲から選択される、請求項６に記載の組成物。
【請求項８】
前記重量比は２．５〜３．５の範囲から選択される、請求項７に記載の組成物。
【請求項９】
前記重量比は前記組成物に関連する気体バリア特性と強度特性との均衡をとるように選択される、請求項１に記載の組成物。
【請求項１０】
前記粗大鉱物粒子は、前記微細鉱物粒子の運動を抑制する、請求項１に記載の組成物。
【請求項１１】
前記粗大鉱物粒子は、せん断場の存在下において前記微細鉱物粒子の回転する能力を制限する、請求項１０に記載の組成物。
【請求項１２】
前記粗大鉱物粒子は、前記微細鉱物粒子の配列をもたらす、請求項１０に記載の組成物。
【請求項１３】
ポリマー膜の流体透過性を低減するための組成物であって、前記組成物は、ポリマーと、鉱物粒子とを含有し、
前記鉱物粒子は二峰性粒子サイズ分布を有し、
前記二峰性粒子サイズ分布は、微細鉱物粒子に関連した第１ピーク直径および第１ピーク粒子数と、粗大鉱物粒子に関連した第２ピーク直径および第２ピーク粒子数とを含み、
前記第１ピーク直径は０．０５μｍ〜１μｍであり、
前記第２ピーク直径は３μｍ〜２０μｍであり、
前記粗大鉱物粒子に対する前記微細鉱物粒子の重量比は、０．１〜１０である、組成物。
【請求項１４】
前記粒子サイズ分布はレーザー光散乱技術によって測定される、請求項１３に記載の組成物。
【請求項１５】
前記粒子サイズ分布は、前記微細鉱物粒子および粗大鉱物粒子について、平均ストーク相当径を用いる、請求項１３に記載の組成物。
【請求項１６】
前記第１ピーク粒子数は前記第２ピーク粒子数よりも大きい、請求項１３に記載の組成物。
【請求項１７】
前記第１ピーク粒子数は前記第２ピーク粒子数よりも小さい、請求項１３に記載の組成物。
【請求項１８】
前記第１ピーク直径は、０．２μｍ〜０．８μｍの範囲にある、請求項１３に記載の組成物。
【請求項１９】
前記第１ピーク直径は、０．３μｍ〜０．５μｍの範囲にある、請求項１８に記載の組成物。
【請求項２０】
前記第２ピーク直径は、５μｍ〜１０μｍの範囲にある、請求項１３に記載の組成物。
【請求項２１】
前記第２ピーク直径は、６．５μｍ〜８．５μｍの範囲にある、請求項２０に記載の組成物。
【請求項２２】
前記鉱物粒子は、１ｍ２／ｇ〜５ｍ２／ｇの範囲にあるレーザー光による平均計算比表面積を有するか、またはＢＥＴ法による測定で６ｍ２／ｇ〜３０ｍ２／ｇの範囲にある比表面積を有する、請求項１３に記載の組成物。
【請求項２３】
前記鉱物粒子は、１．５ｍ２／ｇ〜３．５ｍ２／ｇの範囲にあるレーザー光による平均計算比表面積を有するか、またはＢＥＴ法による測定で１５ｍ２／ｇ〜３０ｍ２／ｇの範囲にある比表面積を有する、請求項２２に記載の組成物。
【請求項２４】
前記組成物は２０μｍより大きな粒子をさらに含有する、請求項１又は１３に記載の組成物。
【請求項２５】
前記鉱物粒子はクレー鉱物粒子である、請求項１又は１３に記載の組成物。
【請求項２６】
前記鉱物粒子は、カオリン  ボールクレイ、モンモリライト、ベントナイト、タルク、マイカ、カルサイト、ドロマイト、アルミナ、シリカ、アルミナ−シリケート、鉱物ゼオライト、パイロフィライト、バーミキュライト、石灰、セッコウ、およびそれらの任意の異形体またはそれらの任意の混合物のうちから選択される、請求項１又は１３に記載の組成物。
【請求項２７】
前記鉱物粒子は、カオリナイト、ジッカイト、ハロイサイト、モンモリライト、ベントナイト、ナクライト、または任意の他のＡｌ２Ｓｉ２Ｏ５（ＯＨ）４の異結晶体を含むカオリン群の鉱物から選択される、請求項１又は１３に記載の組成物。
【請求項２８】
前記鉱物粒子は、本質的にカオリン粒子からなる、請求項２７に記載の組成物。
【請求項２９】
前記ポリマーは熱硬化性エラストマーである、請求項１又は１３に記載の組成物。
【請求項３０】
前記ポリマーは、ブチルゴム、ハロブチルゴム、ニトリルゴム、天然ゴム、ネオプレンゴム、エチレン−プロピレン−ジエン−モノマーゴム、ポリブタジエン、ポリ（スチレン−ブタジエン−スチレン）およびそれらの任意の組み合わせのうちから選択される、請求項２９に記載の組成物。
【請求項３１】
前記ポリマーはブロモブチルゴムである、請求項３０に記載の組成物。
【請求項３２】
前記ポリマーは熱可塑性ポリマーである、請求項１又は１３に記載の組成物。
【請求項３３】
前記ポリマーは、ポリプロピレン、ポリエチレン、ポリスチレン、ポリ（アクリロニトリル−ブタジエン−スチレン）、ポリ（メタクリル酸メチル）、ポリ（塩化ビニル）、ポリ（酢酸ビニル）、スチレン−ブタジエンブロックコポリマー、ポリラクチドのホモポリマーまたはコポリマー、並びにそれらの任意の組み合わせのうちから選択される、請求項３２に記載の組成物。
【請求項３４】
前記ポリマーは熱可塑性加硫物である、請求項１又は１３に記載の組成物。
【請求項３５】
ポリマー膜の流体透過性を低減するための組成物であって、前記組成物は、ブロモブチルポリマーと、カーボンブラックと、２０〜１００ｐｐｈの鉱物粒子とを含有し、前記鉱物粒子は、粒子サイズが０．０５μｍ〜１μｍの微細鉱物粒子と、粒子サイズが３μｍ〜２０μｍの粗大鉱物粒子とを含有し、前記粗大鉱物粒子に対する前記微細鉱物粒子の重量比は、０．１〜１０の範囲から選択される、組成物。
【請求項３６】
前記組成物は、ステアリン酸、酸化マグネシウム、ジメチルアルキル三級アミン、ナフテン油、酸化亜鉛および硫黄をさらに含有する、請求項３５に記載の組成物。
【請求項３７】
ポリマーと、炭素粒子と、０．１μｍ〜１μｍの粒子サイズを有する４０〜７０ｐｐｈの微細鉱物粒子とを含有する組成物であって、前記組成物は、摂氏１６０度で１０分間にわたって０．０２０”のゲージに硬化された試験サンプルについて、摂氏７０度の温度の空気、３５ｐｓｉの気体圧力、６６．４ｃｍ２の透過面積および０．０９３２ｃｍの毛管直径を用いて、２００３年版ＡＳＴＭ  Ｄ−１４３４−８２の手順Ｖに従って測定された気体透過性が４×１０−１３（ｃｍ３・ｃｍ／（ｃｍ２・秒・Ｐａ））以下であること、及び、摂氏１６０度で２０分間にわたる硬化とそれに続くＡＳＴＭ  Ｄ−５７３に従って摂氏１００度で４８時間にわたる劣化処理を経た劣化処理後試験サンプルについて、ＡＳＴＭ  Ｄ４１２に従って測定された劣化処理後引張強度が少なくとも１３００ｐｓｉであることを特徴とする、組成物。